(57)【要約】      （修正有）【課題】簡便な製造プロセスで製作可能であり、電極と金属プレート間、電極間などの電気絶縁の信頼性が高い静電チャックでありつつ、特にウェーハ冷却能力が高い静電チャックを提供する。【解決手段】表面に溶射によって絶縁体膜２２が形成された金属プレート２１と、表面に電極２５が形成された誘電体基板２４とが、電極２５が対向するように絶縁性接着剤２３を介在して接合され、絶縁体膜２２の厚みが０．３ｍｍ以上、０．６ｍｍ以下である。また、絶縁性接着剤２３の熱伝導率が１Ｗ／ｍＫ以上であり、絶縁体膜２２の熱伝導率は絶縁性接着剤２３の熱伝導率より大きい。【選択図】図２
2007243139.tif 000002
【特許請求の範囲】
【請求項１】
表面に溶射によって絶縁体膜が形成された金属プレートと、表面に電極が形成された誘電
体基板とが、前記電極が対向するように絶縁性接着剤を介在して接合され、前記絶縁体膜
の厚みが０．６ｍｍ以下であることを特徴とする静電チャック。
【請求項２】
請求項１に記載の静電チャックにおいて、前記絶縁体膜の厚みが０．３ｍｍ以上０．６ｍ
ｍ以下であることを特徴とする静電チャック。
【請求項３】
請求項１から２に記載の静電チャックにおいて、前記絶縁性接着剤の熱伝導率が１Ｗ／ｍ
Ｋ以上であることを特徴とする静電チャック。
【請求項４】
請求項１から３に記載の静電チャックにおいて、前記絶縁性接着剤の厚みが０．１ｍｍ以
上、０．３ｍｍ以下であることを特徴とする静電チャック。
【請求項５】
請求項１から４に記載の静電チャックにおいて、前記絶縁体膜の熱伝導率が前記絶縁性接
着剤の熱伝導率より大きいことを特徴とする静電チャック。
【発明の詳細な説明】
【技術分野】
【０００１】
本発明は、半導体基板やガラス基板などを吸着する静電チャックに関する。
【背景技術】
【０００２】
エッチング、ＣＶＤ、スパッタリング、イオン注入、アッシングなどを行うプラズマなどの加工熱が加わる真空処理チャンバー内で、半導体基板やガラス基板を吸着保持する手段として、特許文献１〜４に開示される静電チャックが用いられている。
【０００３】
特許文献１に開示される従来の静電チャックの構造は、図４に示すように、金属プレート１００上にシリコーン樹脂等の有機接着剤１０１を介して電極１０２を内部に保持した誘電体層１０３を接着一体化している。そして、誘電体層１０３内に電極１０２を埋設する方法としては、焼成することで誘電体層となるセラミックグリーンシートの表面に電極（タングステン）をプリントし、更にこの上に別のセラミックグリーンシートを重ねて焼成（ホットプレス）している。また、上記と略同様の構成で、特許文献２に開示されるように、セラミックの平均粒子径を２μｍ以下に抑えた静電チャックもある。 
【０００４】
図４に示されるタイプの静電チャックは、電極１０２を埋設する製造方法が複雑なため工期が長期化するなど、製作するに簡便な方法ではなかった。より詳細には、誘電体内部に電極を入れ込むために、二枚の誘電体基板を焼成、成型した後に、電極材料を挟み込んでホットプレス等の加熱加圧処理により一体化するなど、技術的に高度で複雑な工程を必要としていた。
【０００５】
そこで、上記工程が複雑な誘電体内部に電極を保持した静電チャックに対して工程を簡略化したタイプの静電チャックも提案されている（特許文献３，４）。
特許文献３では、アルミニウムなどの金属材からなるベース板上に接着剤を介在させてベース板に対向するように誘電体基板表面に電極を固定した静電チャックが開示されている。
また、特許文献４には、誘電層基板の表面に電極を形成し、その上にポリイミドなどの絶縁性の樹脂を貼り付けたものを、金属ベースプレートに接合された静電チャックが開示されている。
【特許文献１】特開平１０-２２３７４２号公報
【特許文献２】特開２００３-１５２０６５号公報
【特許文献３】実開平４-１３３４４３号公報
【特許文献４】特開２００１-３３８９７０号公報
【発明の開示】
【発明が解決しようとする課題】
【０００６】
しかしながら、特許文献３、４いずれの静電チャックも絶縁信頼性を高度に保持しつつ冷却性能を充分に満足できる構造ではなかった。
特許文献３の静電チャックでは電極２とベース板３との間に介在させる絶縁性接着剤を充分厚くすれば絶縁信頼性は向上させることはできるが、接着剤として一般に使用されるシリコーン等の樹脂は熱伝導率が悪く、特に誘電体基板表面に吸着させるウエハーの冷却性能が充分に確保できなかった。
また、特許文献４の静電チャックではポリイミドなどの絶縁性の樹脂を用いるため、その部分の熱伝導率が悪く、同様にウエハーの冷却性能が充分に確保できなかった。
【０００７】
そこで、本発明では、簡便な製造プロセスで製作可能であり、電極と金属プレート間、電極間などの電気絶縁の信頼性が高い静電チャックでありつつ、特にウェーハ冷却能力が高い静電チャックを提供することを目的とする。
【課題を解決するための手段】
【０００８】
本発明では、上記課題を達成するために、表面に溶射によって絶縁体膜が形成された金属プレートと、表面に電極が形成された誘電体基板とが、前記電極が対向するように絶縁性接着剤を介在して接合され、前記絶縁体膜の厚みが０．６ｍｍ以下であることを特徴とする静電チャックを提供する。
本発明の好ましい形態においては、前記絶縁体膜の厚みが０．３ｍｍ以上０．６ｍｍ以下であるようにする。
本発明の好ましい形態においては、前記絶縁性接着剤の熱伝導率が１Ｗ／ｍＫ以上であるようにする。
本発明の好ましい形態においては、前記絶縁性接着剤の厚みが０．１ｍｍ以上０．３ｍｍ以下であるようにする。
本発明の好ましい形態においては、前記絶縁体膜の熱伝導率が前記絶縁性接着剤の熱伝導率より大きいようにする。
【発明の効果】
【０００９】
本発明によれば、簡便な製造プロセスで製作可能であり、電極と金属プレート間、電極間などの電気絶縁の信頼性が高い静電チャックでありつつ、特にウェーハ冷却能力が高い静電チャックを提供することが可能となる。
【発明を実施するための最良の形態】
【００１０】
以下に本発明の実施例を添付図面に基づいて説明する。図１は本発明に係る静電チャックを組み込んだプラズマ処理装置の全体図、図２は同静電チャックの断面図、図３は同静電チャックの組立て手順を説明した図である。
【００１１】
プラズマ処理装置はチャンバー１内にプラズマ発生用の上部電極１０と静電チャック２０が配置される。またチャンバー１の天井にはＣＦ４やＯ２等の反応ガス導入口２と、減圧装置に繋がる排気口３とで形成されている。
【００１２】
静電チャック２０の基本的な構成は、金属プレート２１の表面に溶射によって絶縁体膜２２が形成される。この絶縁体膜２２の上に絶縁性接着剤層２３を介して誘電体基板２４が接合され、この誘電体基板２４の表面は半導体ウェーハ等の被吸着物Ｗの載置面とされ、下面には電極２５，２５が形成されている。そして、これら電極２５，２５に給電するためのリード線２６，２６が金属プレート２１を貫通して下方まで延びている。尚、リード線２６と金属プレート２１とは絶縁されている。
【００１３】
また、上記の静電チャック２０を組み立てるには、図３に示すように、予め絶縁体膜２２が形成された金属プレート２１と、電極２５が形成された誘電体基板２４を用意し、金属プレート２１の絶縁体膜２２と誘電体基板２４の電極２５が対向するようにして絶縁性接着剤２３を介して両者を接合する。
【００１４】
前記金属プレート２１はアルミニウム合金や銅等の熱伝導性に優れた金属からなり、内部には冷媒通路２１ａが形成される。
【００１５】
前記絶縁体膜２２には電極と金属プレート間の電気絶縁性および処理熱を金属プレートに伝える伝熱性が必要とされる。絶縁体膜２２の材料としては、絶縁性接着剤の熱伝導率よりも熱伝導率が大きい材料が好ましく、無機材料、例えばアルミナ（Ａｌ２Ｏ３）等のセラミックが最も好ましい。
【００１６】
このような絶縁性接着剤の熱伝導率よりも熱伝導率が大きい材料からなる絶縁体膜を厚さ０．６ｍｍ以下で設けることにより、絶縁信頼性を確保しつつ、絶縁接着剤層単独の場合よりも熱伝導性が良好になり、ウエハの冷却効率が向上する。また、溶射法により形成することで、プレートの加熱劣化を生じることなく、かつ余計な接着剤を用いることなく上記絶縁体膜が形成できる。
【００１７】
絶縁体膜としては２Ｗ／ｍＫ以上にするのが好ましい。このようにすることで、絶縁接着剤層単独の場合よりも熱伝導性が充分に良好になり、ウエハの冷却効率が一層向上する。
【００１８】
また、絶縁体膜の厚みは、冷却効率を上げるためには、できるだけ薄い方が望ましく、基板吸着のために印加される電圧に対し絶縁性を確保するためにはできるだけ厚い方が望ましい。これらを両立される前記絶縁体膜の厚みは０．３ｍｍ以上、０．６ｍｍ以下となる。
【００１９】
絶縁性接着剤２３には電極間および電極と外部との電気絶縁性、処理熱を冷却プレートに伝える伝熱性、誘電層基板と表面に溶射によって絶縁膜が形成された金属プレートの線膨張係数差によるせん断応力を緩和させるための可とう性が必要とされる。
【００２０】
絶縁性接着剤２３としては、熱伝導率が１Ｗ／ｍｋ以上あるのが好ましく、より好ましくは１．６Ｗ／ｍＫ以上である。上記熱伝導率の絶縁性接着剤は、例えばシリコーン樹脂等にアルミナやチッ化アルミをフィラーとして添加することで得ることができる。
【００２１】
前記絶縁性接着剤の厚みは、冷却効率を上げるためには、できるだけ薄い方が望ましく、前記表面に溶射によって絶縁膜が形成された金属プレートと前記誘電体基板との線膨張係数差によるせん断応力に対し前記絶縁性接着剤層の剥離などを防止するためには、できるだけ厚い方が望ましい。これらを両立させる前記接着剤層の厚みは０．１ｍｍ以上０．３ｍｍ以下となる。
【００２２】
また、絶縁性接着剤の可とう性は、伸び率３０％以上が好ましい。これ以上の可とう性があれば絶縁膜が形成された金属プレートと前記誘電体基板との線膨張係数差によるせん断応力に対し前記絶縁性接着剤層の剥離などを防止するために十分な接着性を得ることができる。
【００２３】
前記誘電体基板２４に用いる材料は静電チャックに求められる様々な要求によって選択するが、熱伝導率、絶縁耐圧の信頼性などを考慮するとセラミック焼結体を用いるのが好ましい。
セラミック焼結体は、アルミナ、イットリア、炭化珪素、チッ化アルミニウム等のいずれでもよい。
【００２４】
セラミック焼結体の体積固有抵抗値も、使用温度における体積抵抗率が１０14ｃｍΩ以上（クーロン型静電チャック）でも、使用温度における体積抵抗率が１０8〜１０11ｃｍΩ（ジョンセン−ラーベック型静電チャック）でもよい。
【００２５】
クーロン力型静電チャックの場合、実用的な電圧範囲（±１０００Ｖ〜±５０００Ｖ好ましくは、±２０００Ｖ〜±５０００Ｖ）で使用するためには、吸着力確保のため前記誘電体基板の厚みは、０．５ｍｍ以下とすることが望ましく、構造体として製作可能な前記誘電体基板の厚みは０．２ｍｍ以上（好ましくは０．３ｍｍ以上）が好ましい。
【００２６】
ジョンセン−ラーベック型静電チャックを実用的な電圧範囲（±５００Ｖ〜±２０００Ｖ）で使用するためには、前記誘電体基板の厚みは、１．５ｍｍ以下とすることが望ましく、構造体として製作可能な前記誘電体基板の厚みは０．２ｍｍ以上（好ましくは０．３ｍｍ以上）が好ましい。
【００２７】
前記誘電体基板を構成する粒子としては平均粒子径が２μｍ以下のものが耐プラズマ性
を向上させる上で好ましい。平均粒子径を２μｍ以下とする事で、ウェーハレスクリーニ
ングを繰返し行っても、誘電体基板の吸着面粗さの変化が小さい静電チャックを提供する
ことができる。
【００２８】
また、前記電極２５は誘電体基板２４の表面を研削加工した後にＣＶＤやＰＶＤによってＴｉＣやＴｉなどの導電膜を形成し、この導電膜をサンドブラストやエッチングすることで、所定の電極パターンを得ることができる。
【００２９】
半導体製造装置に使用される静電チャックに求められる最も重要な役割は、ウェハ加工時に発生する処理熱を効率よく冷媒に逃がし、ウェハを所望の温度以下に冷却し且つウェハ面内の温度を均一にコントロールすることである。ドライエッチング装置、プラズマＣＶＤ装置、プラズマアッシング装置などプラズマを発生させてウェハ処理を行なう装置においてはプラズマによって発生する熱を逃がす必要があり、スパッタリング装置、イオン注入装置などのプラズマを発生させない装置においても、ウェハ処理時に発生する処理熱を逃がす必要がある。また半導体製造装置にはスループットと呼ばれるウェハ１枚あたりにかかる処理時間の短縮が常に要求されている。そのため半導体処理装置の世代が新しくなる毎に、スループットを短縮するためにプラズマパワーや処理熱量を増加させるので、静電チャックにおいては、冷却効率の向上が常に求められる。本発明は上記要求に比較的低い製造コストで答えられる静電チャックといえる。
【００３０】
以下に、本発明の静電チャックの誘電体基板の製造方法を、クーロン力型静電チャックとジョンセン−ラーベック型静電チャックとの場合に分けて例示する。
【００３１】
クーロン力型静電チャックの誘電体基板２４の製作方法としては例えば、平均粒子径０．１μｍ、純度９９．９９％以上のアルミナ原料粉末に、アクリル系バインダーを添加、調整後スプレードライヤーで造粒し、顆粒粉を作製する。その後、ＣＩＰ（ラバープレス）またはメカプレス成形後、所定の形状に加工し、１２５０〜１４５０℃の大気雰囲気下で焼成する。さらにＨＩＰ処理（熱間等方圧加圧）をおこなう。ＨＩＰ条件はＡｒガス１０００気圧以上とし、温度は焼成温度と同じ１２５０〜１４５０℃とする。このような条件のもとで、極めて緻密で且つ構成粒子の平均粒子径が２μｍ以下、２０±３℃において体積抵抗率が１０１４Ωｃｍ以上、相対密度が９９％以上、熱伝導率３０Ｗ／ｍＫ以上の誘電体基板２４が得られる。
【００３２】
また、ジョンセン−ラーベック型静電チャックの誘電体基板２４の製作方法としては例えば、平均粒子径０．１μｍ、純度９９．９９％以上のアルミナ原料粉末を主成分とし、これに０．２ｗｔ％より大きく、０．６ｗｔ％以下の酸化チタン（ＴｉＯ２）を混合粉砕し、アクリル系バインダーを添加、調整後スプレードライヤーで造粒し、顆粒粉を作製する。その後、ＣＩＰ（ラバープレス）またはメカプレス成形後、所定の形状に加工し、１１５０〜１３５０℃の還元雰囲気下で焼成する。さらにＨＩＰ処理（熱間等方圧加圧）をおこなう。ＨＩＰ条件はＡｒガス１０００気圧以上とし、温度は焼成温度と同じ１１５０〜１３５０℃とする。このような条件のもとで、極めて緻密で且つ構成粒子の平均粒子径が２μｍ以下、２０±３℃において体積抵抗率が１０８〜１０11Ωｃｍ以上、相対密度が９９％以上、熱伝導率３０Ｗ／ｍＫ以上の誘電体基板２４が得られる。
【００３３】
尚、ここで示す平均粒子径とは、以下のプラニメトリック法で求められた粒子径である。まず、S E Mで誘電体基板の写真を撮り、この写真上で面積( A )の既知の円を描き、円内の粒子数ｎc と円周にかかった粒子数ni から( 1 )式によって単位面積あたりの粒子数N G を求める。
N G = ( nc + 1 / 2 ni ) / ( A / ｍ2 ) ・・・ ( 1 )
ここで示すｍは写真の倍率である。1 / N G が1個の粒子の占める面積であるから、粒子径は円相当径は2 /√ (π N G )、 で得られる。
【図面の簡単な説明】
【００３４】
【図１】本発明に係る静電チャックを組み込んだプラズマ処理装置の全体図
【図２】同静電チャックの断面図
【図３】同静電チャックの組立て手順を説明した図
【図４】従来の静電チャックの断面図
【符号の説明】
【００３５】
１…チャンバー、２…反応ガス導入口、３…排気口、１０…上部電極、２０…静電チャック、２１…金属プレート、２１ａ…冷媒通路、２２…絶縁体膜、２３…絶縁性接着剤層、２４…誘電体基板、２５…電極、２６…リード線、１００…金属プレート、１０１…有機接着剤、１０２…電極、１０３…誘電体層、Ｗ…被吸着物。
【図１】
2007243139.tif 000003
【図２】
2007243139.tif 000004
【図３】
2007243139.tif 000005
【図４】
2007243139.tif 000006
【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
表面に溶射によって絶縁体膜が形成された金属プレートと、表面に電極が形成された誘電体基板とが、前記電極が対向するように絶縁性接着剤を介在して接合され、前記絶縁性接着剤の熱伝導率が１Ｗ／ｍＫ以上であることを特徴とする静電チャック。
【請求項２】
請求項１に記載の静電チャックにおいて、前記絶縁性接着剤の可とう性は、伸び率３０％以上であることを特徴とする静電チャック。
【請求項３】
請求項１または２に記載の静電チャックにおいて、前記絶縁体膜の厚みが０．３ｍｍ以上０．６ｍｍ以下であることを特徴とする静電チャック。
【請求項４】
請求項１乃至３のいずれかに記載の静電チャックにおいて、前記絶縁性接着剤の厚みが０．１ｍｍ以上、０．３ｍｍ以下であることを特徴とする静電チャック。
【請求項５】
請求項１乃至４のいずれかに記載の静電チャックにおいて、前記絶縁体膜の熱伝導率が前記絶縁性接着剤の熱伝導率より大きいことを特徴とする静電チャック。
【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
表面に溶射によって電気絶縁体膜が形成された金属プレートと、表面に電極が形成された相対密度９９％以上、熱伝導率３０Ｗ／ｍｋ以上の誘電体基板とが、前記電極と前記電気絶縁体膜とが対向するように電気絶縁性接着剤を介在して接合され、前記電気絶縁性接着剤の熱伝導率が１Ｗ／ｍＫ以上であることを特徴とする静電チャック。
【請求項２】
請求項１に記載の静電チャックにおいて、前記電気絶縁性接着剤の可とう性は、伸び率３０％以上であることを特徴とする静電チャック。
【請求項３】
請求項１または２に記載の静電チャックにおいて、前記電気絶縁体膜の厚みが０．３ｍｍ以上０．６ｍｍ以下であることを特徴とする静電チャック。
【請求項４】
請求項１乃至３のいずれかに記載の静電チャックにおいて、前記電気絶縁性接着剤の厚みが０．１ｍｍ以上、０．３ｍｍ以下であることを特徴とする静電チャック。
【請求項５】
請求項１乃至４のいずれかに記載の静電チャックにおいて、前記電気絶縁体膜の熱伝導率が前記電気絶縁性接着剤の熱伝導率より大きいことを特徴とする静電チャック。
【手続補正２】
【補正対象書類名】明細書
【補正対象項目名】０００８
【補正方法】変更
【補正の内容】
【０００８】
本発明では、上記課題を達成するために、表面に溶射によって電気絶縁体膜が形成された金属プレートと、表面に電極が形成された相対密度９９％以上、熱伝導率３０Ｗ／ｍｋ以上の誘電体基板とが、前記電極と前記電気絶縁体膜とが対向するように電気絶縁性接着剤を介在して接合され、前記電気絶縁性接着剤の熱伝導率が１Ｗ／ｍＫ以上であることを特徴とする静電チャックを提供する。
本発明の好ましい形態においては、前記電気絶縁性接着剤の可とう性は、伸び率３０％以上であるようにする。
本発明の好ましい形態においては、前記電気絶縁体膜の厚みが０．３ｍｍ以上０．６ｍｍ以下であるようにする。
本発明の好ましい形態においては、前記電気絶縁性接着剤の厚みが０．１ｍｍ以上、０．３ｍｍ以下であるようにする。
本発明の好ましい形態においては、前記電気絶縁体膜の熱伝導率が前記電気絶縁性接着剤の熱伝導率より大きいようにする。